(57)【要約】【課題】耐酸化性及び延性に優れる遮熱コーティングを提供する。【解決手段】耐熱合金基材１１上に、金属結合層１２と、セラミックス層１３とを備え、金属結合層１２が、基板１１側から順に第１層１２ａ及び第２層１２ｂが積層されて構成される遮熱コーティング。第１層１１ａが、質量％で、Ｎｉ：２０〜４０％、Ｃｒ：１０〜３０％、Ａｌ：４〜１５％、Ｙ：０．１〜５％、Ｃｏ：残部、第２層１１ｂが、質量％で、Ｎｉ：２０〜４０％、Ｃｒ：１０〜３０％、Ａｌ：４〜１５％、Ｙ：０．１〜５％、Ｒｅ：０．５〜１０％、Ｃｏ：残部とされるまたは、第１層１１ａが、質量％で、Ｃｏ：０．１〜１２％、Ｃｒ：１０〜３０％、Ａｌ：４〜１５％、Ｙ：０．１〜５％、Ｎｉ：残部、第２層１１ｂが、質量％で、Ｃｏ：０．１〜１２％、Ｃｒ：１０〜３０％、Ａｌ：４〜１５％、Ｙ：０．１〜５％、Ｒｅ：０．５〜１０％、Ｎｉ：残部とされる。【選択図】図１
2011127145.tif 000002
【特許請求の範囲】
【請求項１】
耐熱合金基材上に、金属結合層と、該金属結合層上に積層されたセラミックス層とを備え、
前記金属結合層が、前記基板側から順に第１層及び第２層が積層されて構成され、
前記第１層が、質量％で、Ｎｉ：２０〜４０％、Ｃｒ：１０〜３０％、Ａｌ：４〜１５％、Ｙ：０．１〜５％を含み、残部が実質的にＣｏからなる合金とされ、
前記第２層が、質量％で、Ｎｉ：２０〜４０％、Ｃｒ：１０〜３０％、Ａｌ：４〜１５％、Ｙ：０．１〜５％、Ｒｅ：０．５〜１０％を含み、残部が実施的にＣｏからなる合金とされる遮熱コーティング。
【請求項２】
耐熱合金基材上に、金属結合層と、該金属結合層上に積層されたセラミックス層とを備え、
前記金属結合層が、前記基板側から順に第１層及び第２層が積層されて構成され、
前記第１層が、質量％で、Ｃｏ：０．１〜１２％、Ｃｒ：１０〜３０％、Ａｌ：４〜１５％、Ｙ：０．１〜５％を含み、残部が実質的にＮｉからなる合金とされ、
前記第２層が、質量％で、Ｃｏ：０．１〜１２％、Ｃｒ：１０〜３０％、Ａｌ：４〜１５％、Ｙ：０．１〜５％、Ｒｅ：０．５〜１０％を含み、残部が実施的にＮｉからなる合金とされる遮熱コーティング。
【請求項３】
請求項１または請求項２に記載の遮熱コーティングを備えることを特徴とするタービン部材。
【請求項４】
請求項３に記載のタービン部材を備えることを特徴とするガスタービン。
【発明の詳細な説明】
【技術分野】
【０００１】
本発明は、遮熱コーティング、並びに、該遮熱コーティングを備えるタービン部材及びガスタービンに関する。
【背景技術】
【０００２】
現在、産業用ガスタービンにおいて、遮熱コーティング（Ｔｈｅｒｍａｌ  Ｂａｒｒｉｅｒ  Ｃｏａｔｉｎｇ）は、動翼や静翼などのタービン部材の形状や冷却構造を変えずに耐熱合金基材の温度を低減できることから、必須の技術となっている。
【０００３】
一般に、遮熱コーティングは、耐熱合金基材上に、耐酸化性に優れたＭＣｒＡｌＹ合金（Ｍは、Ｎｉ、Ｃｏ、Ｆｅ、またはこれらの合金を表す）からなる金属結合層と、主としてジルコニア系セラミックスからなる低熱伝導性のセラミックス層とを順次積層させた２層構造となっている。
【０００４】
例えば１５００℃を超える高温でガスタービンを長時間使用すると、金属結合層上に酸化スケール（Ｔｈｅｒｍａｌｌｙ  Ｇｒｏｗｎ  Ｏｘｉｄｅ）が発生する。酸化スケールが成長すると、セラミックス層内に応力が生じて亀裂が発生し、セラミックス層の剥離に繋がる恐れがある。従って、金属結合層の耐酸化性を向上させて酸化スケールの成長速度を抑制する必要がある。
また、タービンの発停に伴う温度変化により、タービン部材に熱応力が発生し、タービンの運転中に金属結合層に割れが発生する恐れがある。従って、金属結合層は延性を有することが必要とされる。
【０００５】
特許文献１及び特許文献２に、耐酸化性及び延性を向上させた耐高温腐食合金材が開示されている。
【先行技術文献】
【特許文献】
【０００６】
【特許文献１】特許第４１６６９７７号公報（請求項１）
【特許文献２】特許第４１６６９７８号公報（請求項１）
【発明の概要】
【発明が解決しようとする課題】
【０００７】
本発明は、耐酸化性及び延性に優れ、超高温で使用されるガスタービンに適用可能な遮熱コーティングを提供する。
【課題を解決するための手段】
【０００８】
上記課題を解決するために、本発明は、耐熱合金基材上に、金属結合層と、該金属結合層上に積層されたセラミックス層とを備え、前記金属結合層が、前記基板側から順に第１層及び第２層が積層されて構成され、前記第１層が、質量％で、Ｎｉ：２０〜４０％、Ｃｒ：１０〜３０％、Ａｌ：４〜１５％、Ｙ：０．１〜５％を含み、残部が実質的にＣｏからなる合金とされ、前記第２層が、質量％で、Ｎｉ：２０〜４０％、Ｃｒ：１０〜３０％、Ａｌ：４〜１５％、Ｙ：０．１〜５％、Ｒｅ：０．５〜１０％を含み、残部が実施的にＣｏからなる合金とされる遮熱コーティングを提供する。
【０００９】
また、本発明は、前記第１層が、質量％で、Ｃｏ：０．１〜１２％、Ｃｒ：１０〜３０％、Ａｌ：４〜１５％、Ｙ：０．１〜５％を含み、残部が実質的にＮｉからなる合金とされ、前記第２層が、質量％で、Ｃｏ：０．１〜１２％、Ｃｒ：１０〜３０％、Ａｌ：４〜１５％、Ｙ：０．１〜５％、Ｒｅ：０．５〜１０％を含み、残部が実施的にＮｉからなる合金とされる遮熱コーティングを提供する。
【００１０】
上記合金に含まれる各元素の作用は以下の通りである。
Ｎｉ：上記含有量において、金属結合層の延性を向上させる。
Ｃｏ：上記含有量において、金属結合層の延性を向上させる。
Ｃｒ：金属結合層の耐酸化性を向上させる。但し、含有量が３０質量％を超えると、Ａｌ２Ｏ３スケールの生成が阻害されて、金属結合層の耐酸化性が低下する。
Ａｌ：金属結合層の表面に緻密なＡｌ２Ｏ３スケールを形成し、耐酸化性を向上させる。但し、含有量が１５質量％を超えると、Ｎｉ−Ａｌ相の形成により、延性が低下する。
Ｙ：Ａｌ２Ｏ３スケールの剥離を防止する。但し、含有量が５質量％を超えると、金属結合層の靭性を低下させ、耐熱衝撃性を低下させる。
Ｒｅ：Ａｌ２Ｏ３スケールをより緻密なものとして耐酸化性を更に向上させる。Ａｌ２Ｏ３スケール直下においてＣｒＲｅ化合物を形成することにより、ＮｉＣｒＯ４やＣｒ２Ｏ３などの低密度で脆い化合物（酸化変質層）の脆化を防止する。また、Ａｌ２Ｏ３スケールの成長を阻害する。これにより、遮熱コーティングを長寿命化させる。
【００１１】
しかし、ＣｒＲｅ化合物が形成されることにより、合金の硬さが上昇し、延性が低下する。そのため、タービンの発停に伴う温度変化が繰り返されると、層内に熱疲労による亀裂が発生しやすくなる。Ｒｅを含有する合金（第２層の組成）のみで金属結合層を形成した場合、発生した亀裂が耐熱合金基材に到達し、耐熱合金基材に損傷を与える。
本発明では、セラミックス層側に耐酸化性に優れるＲｅを含有する第２層を配置し、耐熱合金基材側に高い延性を有する第１層を配置する。こうすることで、第２層に亀裂が発生した場合でも、第１層によって亀裂が耐熱合金基材に伝播することを阻害する。このため、より高寿命の遮熱コーティングとすることができる。更に、２層構成とすることで、高価なＲｅの使用量が削減できるため、製造コストを大幅に削減することができる。
【００１２】
本発明のタービン部材は、上記の遮熱コーティングを備えることを特徴とする。上記遮熱コーティングを用いることによって、セラミックス層の亀裂や剥離、及び、金属結合層の割れが発生しにくく、高温での耐久性に優れた長寿命のタービン部材を提供することができる。
上記タービン部材を備えるガスタービンは、１７００℃級の高温で長時間に渡り安定に運転することが可能である。
【発明の効果】
【００１３】
遮熱コーティングの金属結合層を上述の構成することにより、金属結合層の耐酸化性及び延性を向上させることができる。これにより、遮熱コーティングのセラミックス層の剥離や金属結合層の割れなどの発生を抑制し、超高温ガスタービンに適用可能な遮熱コーティングを提供することができる。また、高価な材料の使用量を抑えることができるため、製造コストを削減できるという効果も奏する。
【図面の簡単な説明】
【００１４】
【図１】本発明の遮熱コーティングを適用したタービン部材の断面の模式図である。
【図２】温度変化が繰り返し与えられた本発明の遮熱コーティングを備えるタービン部材の断面の模式図である。
【図３】実施例１の試験片の断面ＳＥＭ写真である。
【図４】実施例２の試験片の断面ＳＥＭ写真である。
【図５】比較例１の試験片の断面ＳＥＭ写真である。
【発明を実施するための形態】
【００１５】
図１は、本実施形態に係る遮熱コーティングを適用したタービン部材の断面の模式図である。タービン動翼などの耐熱合金基材１１上に金属結合層１２が形成され、金属結合層１２上にセラミックス層１３が形成される。金属結合層１２は、耐熱合金基材側から順に、第１層１２ａ、第２層１２ｂで構成される。
【００１６】
耐熱合金基材１１は、例えばＩＮ７３８ＬＣ（商標名、化学組成：Ｎｉ−１６Ｃｒ−８．５Ｃｏ−１．７５Ｍｏ−２．６Ｗ−１．７５Ｔａ−０．９Ｎｂ−３．４Ｔｉ−３．４Ａｌ（質量％））などの耐熱金属とされる。
【００１７】
セラミックス層１３の材料として、ＹｂＳＺ（イッテルビア安定化ジルコニア）、ＹＳＺ（イットリア安定化ジルコニア）、ＳｍＹｂＺｒ２Ｏ７、ＤｙＳＺ（ジスプロシア安定化ジルコニア）、ＥｒＳＺ（エルビア安定化ジルコニア）などが挙げられる。セラミックス層１３は、大気圧プラズマ溶射、電子ビーム物理蒸着などによって製膜される。セラミックス層１３は、気孔Ｐを１０％程度含有する。
【００１８】
本実施形態に係る金属結合層１２の第１層１２ａは、質量％で、Ｎｉ：２０〜４０％、Ｃｒ：１０〜３０％、Ａｌ：４〜１５％、Ｙ：０．１〜５％を含み、残部が実質的にＣｏからなる合金を用いて形成される。
第２層１２ａは、質量％で、Ｎｉ：２０〜４０％、Ｃｒ：１０〜３０％、Ａｌ：４〜１５％、Ｙ：０．１〜５％、Ｒｅ：０．５〜１０％を含み、残部が実施的にＣｏからなる合金を用いて形成される。
【００１９】
また、別の実施形態に係る金属結合層１２の第１層１２ａは、質量％で、Ｃｏ：０．１〜１２％、Ｃｒ：１０〜３０％、Ａｌ：４〜１５％、Ｙ：０．１〜５％を含み、残部が実質的にＮｉからなる合金を用いて形成される。
第２層１２ａは、質量％で、Ｃｏ：０．１〜１２％、Ｃｒ：１０〜３０％、Ａｌ：４〜１５％、Ｙ：０．１〜５％、Ｒｅ：０．５〜１０％を含み、残部が実施的にＣｏからなる合金を用いて形成される。
【００２０】
金属結合層１２は、減圧プラズマ溶射法（ＬＰＰＳ）または高速フレーム溶射法（ＨＶＯＦ）により形成され、膜厚は０．１ｍｍ程度とされる。具体的に、ＨＶＯＦの場合、１回（１パス）の溶射で形成される合金層の厚さは０．０５ｍｍ程度である。従って、金属結合層１２は、耐熱合金基材上１１上に第１層１２ａを１パスにて成膜した後、第１層１２ａ上に第２層１２ｂを１パスにて成膜して形成される。
【００２１】
図２は、タービン発停などの温度変化が繰り返し与えられた本実施形態の遮熱コーティングを備えるタービン部材の断面の模式図である。金属結合層１２の第２層１２ｂには、熱疲労により、第２層１２ｂとセラミックス層１３との界面から亀裂Ｃが発生する。亀裂Ｃは第２層１２ｂの膜厚方向に伸展するが、第２層１２ｂと第１層１２ａとの界面で亀裂伸展が停止され、第１層１２ａに亀裂は導入されない。
【実施例】
【００２２】
以下、実施例により本実施形態の遮熱コーティングを詳細に説明する。
実施例として、低圧プラズマ溶射法を用いて、表１に示される組成の合金粉末を、厚さ５ｍｍの合金金属基材（ＩＮ−７３８ＬＣ）上に溶射して第１層及び第２層をそれぞれ０．０５ｍｍずつ成膜し、金属結合層を形成した。低圧プラズマ溶射条件は以下の通りである。
チャンバ圧力：５．５×１０３〜６．５×１０３Ｐａ
溶射距離：２７０〜２８０ｍｍ
Ａｒガス流量：４０〜５０ｌ／ｍｉｎ
Ｈ２ガス流量：８〜１０ｌ／ｍｉｎ
電流：６７０〜７００Ａ
第１層及び第２層形成後、８５０℃、２４時間の条件で、熱拡散処理を施した。
【００２３】
比較例１及び２として、表１に示される組成の合成粉末を、実施例と同様条件にて合金金属基材上に溶射して、厚さ０．１ｍｍの金属結合層を形成した。
比較例３及び４として、実施例１及び実施例２の第２層の組成の合成粉末を、実施例と同様条件にて合金金属基材上に溶射して、厚さ０．１ｍｍの金属結合層を形成した。
【００２４】
【表１】
2011127145.tif 000003
【００２５】
各金属結合層上に、ＹＳＺ（８ｗｔ％Ｙ２Ｏ３−ＺｒＯ２）粉末を用いて、大気圧プラズマ溶射法により膜厚０．５ｍｍのセラミックス層を形成した。大気圧プラズマ溶射条件は以下の通りである。
溶射距離：１５０ｍｍ
粉末供給量：６０ｇ／ｍｉｎ
Ａｒガス流量：３５ｌ／ｍｉｎ
Ｈ２ガス量：７．４ｌ／ｍｉｎ
電流：６００Ａ
【００２６】
（酸化試験）
実施例及び比較例の試験片を電気炉に入れ、１０００℃、１０００時間の条件で大気中にて加熱した。加熱後の試験片の断面をＳＥＭ観察した。図３は実施例１の試験片の断面ＳＥＭ写真である。図４は実施例２の試験片の断面ＳＥＭ写真である。図５は比較例１の試験片の断面ＳＥＭ写真である。
実施例及び比較例の各試験片のＳＥＭ写真から、金属結合層とセラミックス層との界面の酸化スケールの厚さを測定した。結果を表２に示す。
【表２】
2011127145.tif 000004
【００２７】
実施例１及び実施例２では、比較例１及び比較例２よりも酸化スケールが薄くなった。比較例１及び比較例２に対する酸化スケール生成速度は、実施例１で約３０％、実施例２で約１８％減少した。また、実施例１及び実施例２は、それぞれ実施例３及び実施例４とほぼ同等の酸化スケール厚さとなった。
このように、金属結合層を２層構成とし、第２層にＲｅを含有する合金層を設けることによって、Ｒｅを含有しない金属結合層よりも耐酸化性が向上することが確認された。また、２層構成の金属結合層で、Ｒｅを含有する金属結合層１層の場合とほぼ同等の効果が得られることが確認された。
また、実施例１及び実施例２の試験片の断面ＳＥＭ観察により、第２層で亀裂は発生したものの、第１層に亀裂がないことが確認された。
【符号の説明】
【００２８】
１１  耐熱合金基材
１２  金属結合層
１３  セラミックス層
Ｃ  亀裂
【図１】
2011127145.tif 000005
【図２】
2011127145.tif 000006
【図３】
2011127145.tif 000007
【図４】
2011127145.tif 000008
【図５】
2011127145.tif 000009